(57)【要約】【課題】流体の送配水を停止せず、かつ、管を破壊せずに送配水管内面の腐食の発生を防止抑制できるようにした送配水管内面の防食装置の提供。【解決手段】水道水の送配水管に取り付ける防食装置であって、通水管と、電解質隔壁槽と、鉄鋼材より自然電位が相対的に低いマグネシウム、アルミニューム、亜鉛などの卑金属薄板の集積体によって構成された犠牲陽極体と、該犠牲陽極体を収容する鋼製容器と、気体排出管とからなり、前記犠牲陽極体は前記鋼製容器と電気的に接合される。【選択図】図１
2010037571.tif 000002
【特許請求の範囲】
【請求項１】
水道水の送配水管に取り付ける防食装置であって、通水管と、電解質隔壁槽と、鉄鋼材より自然電位が相対的に低いマグネシウム、アルミニューム、亜鉛などの卑金属薄板の集積体によって構成された犠牲陽極体と、該犠牲陽極体を収容する鋼製容器と、気体排出管とからなり、前記犠牲陽極体は前記鋼製容器と電気的に接合されることを特徴とする送配水管内面の防食装置。
【請求項２】
前記電解質隔壁槽は、プラスチック製の筒体からなり、かつ、該筒体の両端開口部内側面を不織布等の透水性素材で内張りし、複数のキリ穴開口を有する多孔板よりなる請求頂１に記載の送配水管内面の防食装置。
【請求項３】
前記電解質隔壁槽は、槽内に高分子固体電解質を収容した請求頂１又は２に記載の送配水管内面の防食装置。
【請求項４】
前記電解質隔壁槽の横断面積は、送配水管の横断面積との比率が０．２から２．０の範囲にある請求項1ないし３のいずれかに記載の送配水管内面の防食装置。
【請求項５】
前記高分子固体電解質は、イオン交換樹脂である請求頂３又は４に記載の送配水管内面の防食装置。
【請求項６】
前記高分子固体電解質は、陰イオン交換樹脂である請求頂３又は４に記載の送配水管内面の防食装置。
【請求項７】
前記高分子固体電解質は、陽イオン交換樹脂である請求頂３又は４に記載の送配水管内面の防食装置。
【請求項８】
前記高分子固体電解質は、陰イオン交換樹脂及び陽イオン交換樹脂である請求頂３又は４に記載の送配水管内面の防食装置。
【請求項９】
前記陰イオン交換樹脂は、強塩基性陰イオン交換樹脂である請求頂６又は８に記載の送配水管内面の防食装置。
【請求項１０】
前記陽イオン交換樹脂は、強酸性陽イオン交換樹脂である請求頂６又は８に記載の送配水管内面の防食装置。
【請求項１１】
前記イオン交換樹脂は、粒状であり、かつ、平均粒径が1ないし１０００μmである請求頂５に記載の送配水管内面の防食装置。
【請求項１２】
前記犠牲陽極積層体は、複数枚の板状体からなり、板状体相互の間に前記板状体と同質の材料からなるスペーサーによって僅かな空隙を設けられてなる請求項１に記載の送配水管内面の防食装置。
【請求項１３】
前記犠牲陽極積層体は、防食すべき送配水管面積との関係において、鋼材面積比が０．０６ないし０．００２であることからなる請求項１に記載の送配水管内面の防食装置。
【請求項１４】
前記プラスチック製筒体は、その断面積が、送配水管の断面積との面積比率を０．２から２．０の範囲にあるようにした請求項1又は２に記載の送配水管内面の防食装置。
【請求項１５】
前記電解質隔壁槽を前記鋼製容器内に収納することにより、前記犠牲陽極体のイオン化
と、前記高分子固体電解質によるイオン化とを互に促進するようにした請求項１に記載の
送配水管内面の防食装置。
【請求項１６】
前記通水管にバタフライ弁を設け、その閉鎖により該通水管の水流を遮断しつつ、前記
鋼製容器内部の電解質隔壁槽及び犠牲陽極積層体の修理取替えを容易にした請求項１に記
載の送配水管内面の防食装置。
【発明の詳細な説明】
【技術分野】
【０００１】
本発明は、水道水などの送配水に使用される鋼製送配水管に当初から付設し、又は、該送配水管内面の腐食の発生の恐れが生じた場合、送配水を停止せずに付設し、それによって該送配水管内面の腐食の発生を防止抑制できるようにした防食装置に関するものである。
【背景技術】
【０００２】
工業用水、飲料用水等を送配する主として中口径以下の鋼管（７００Ａ以下）の場合は、従来、現地溶接箇所の管内面に塗装などの防食処置が施されていない事が殆どである。最近では塗装ロボットによる防食塗装が行われるようになっているが、この場合でも前処理が実際には不可能なことから、防食塗装による鋼管の防食効果は低い。更に、防食塗装に
はピンホールが不可避的に存在するおそれがある。
【０００３】
上記の諸理由によって、例えば、水道用水を送配水している水管橋の場合、敷設後２０〜３０年を経過したものは、特に溶接箇所の管内面で腐食に伴う減肉があり、漏水事故が多分にみられる。
【０００４】
鋼材は、静止した淡水（水道水）中での腐食速度が通常年間０．１ミリメートル程度である。流動水になると、例えば流速が１０cm/秒の場合、その内部腐食速度は年間０．４ミリメートル程度となる。中口径管以下の鋼管の肉厚は約６mm程度であることから、計算上では、この場合の鋼管は１５年の寿命となる。
【０００５】
淡水中で鋼材を犠牲陽極材、例えばマグネシウム合金で電気防食する場合、優れた防食性を有しているが、水の電気抵抗が大きいことから防食電流の到達範囲が狭いために防食効果の及ぶ範囲はせいぜい１０センチメートル程度と小さく、電気抵抗の比較的小さな海中でもせいぜい１メートル程度と言われている。そのため淡水中では腐食箇所の近傍に犠牲陽極材を配置する必要がある。またこの場合、犠牲陽極材の消耗により脱落した破片が淡水中に混入することもある。
【０００６】
従来、図９に示されているように、水道用送配水管に使用される鋼製パイプ１００は、現地にて鋼管外面１０１を電気溶接１０２によってパイプ接合をした場合、これまで一般的には鋼管内面１０３の防食は防食塗装によるものが主であった。管内面の溶接線付近が内径の寸法制限などの施工上の理由から防食塗装が不可能又は不十分の為、腐食による経年劣化が起こりやすい。最悪の場合、溶接線付近から腐食が起き、減肉、穴あき等により流体物が管外へ漏水するケースも最近多々見受けられる。又、漏水による二次的被害が引き起こされる虞もある。
【０００７】
その応急対策として、欠陥が生じた箇所を修理・修繕する場合、一般的には送水・配水を停止して漏水部の部分修理を行うにしても管の取替えをするにしても、多額の費用負担を要するだけでなく、利用者の社会生活に多大の困惑と不便をかけることになる。
【０００８】
そのために、一般的に、送配水管における腐食が外面にある場合はその腐食箇所の確認が視覚的にも容易であるが、管内面の場合は腐食箇所の確認が困難であることに起因して、例えば、特開２００７−１３２０１０公報「被覆防食体内部の腐食検知方法」（特許文献１）のように、被覆防食体内部の腐食を検知する方法が提案されている。しかしながら、これは具体的な送配水管内面の防食手段の提案には至っていない。
【０００９】
又、特開２００３−７４７８４公報「塗覆装鞘管内塗覆装埋設管の防食方法及び装置」（特許文献２）によれば、［課題］としての金属製埋設管に塗覆装鞘管を配したニ重管において、塗覆装鞘管内に配置された塗覆装金属製埋設管の腐食を恒久的ないし半永久的に防止するための［解決手段］として「管内における塗覆装金属製埋設管に沿って犠牲陽極を配置してなることを特徴とする塗覆装鞘管内における塗覆装金属製埋設管の防食方法、および、塗覆装鞘管内における塗覆装金属製埋設管に沿って犠牲陽極を配置してなることを特徴とする塗覆装鞘管内における塗覆装金属製埋設管の防食装置。」が提案されている。その［０００７］によれば、ガス管や水道管等を地中に埋設したり、河川や湖に添架して敷設する場合、あるいは河川や湖などの両岸の土壌中への埋設部分や添架部分に金属製鞘管を利用することがある。特に、河川や湖に添架するに際しては、橋や鉄橋の側部や下部に配管される場合が多く、この場合にも鞘管を利用することで、上記変位吸収の目的に加えて、ガス管や水道管の防護の目的も達成することができるとしている。
しかしながら、かかるいわゆる水管橋に鋼管を配したニ重管を配置する方法や装置は、管長の全周にわたるから多くの資材を要し、かつ経費もかかりやすいという問題がある。
【００１０】
また、特開２０００−１２９４７３号公報（特許文献３）は、金属管の内面を防食する方法に関する。その［課題を解決するための手段］によれば、金属管内面の防食方法は、金属管の内部に該金属管の材質よりも標準電極電位の卑な金属の微小片を充填するとしたものである。すなわち、金属管の内部に充填量減少化のための該金属管の内径よりも小径の棒状体または筒状体のインサートを挿入し、該金属管内面と該インサートとの間隙に該金属管の材質よりも標準電極電位の卑な金属の微小片を充填するとしたものである。しかしながら、この方法によれば、水道水という流水の流れる鋼管内面を防食しようとする本発明の目指す目的については、管内内面を防食する目的は共通でも、流水を前提としない点で、このやり方は有効でも適切でもない。
【特許文献１】特開２００７−１３２０１０公報
【特許文献２】特開２００３−７４７８４公報
【特許文献３】特開２０００−１２９４７３号公報
【発明の開示】
【発明が解決しようとする課題】
【００１１】
そこで、本発明は、従来不可能又は、著しく困難とされていた流体の送配水を停止せず、かつ、管を破壊せずに送配水管内面の腐食の発生を防止抑制できるようにした送配水管内面の防食装置を提供しようとするものである。
【課題を解決するための手段】
【００１２】
本発明は上記の如き観点に鑑みてなされたものであって、主たる構成は、水道水の送配水管に取り付ける防食装置であって、通水管と、電解質隔壁槽と、鉄鋼材より自然電位が相対的に低いマグネシウム、アルミニューム、亜鉛などの卑金属薄板の集積体によって構成された犠牲陽極体と、該犠牲陽極体を収容する鋼製容器と、気体排出管とからなり、前記犠牲陽極体は前記鋼製容器と電気的に接合される送配水管内面の防食装置を提供しようとするものである。
【００１３】
前記電解質隔壁槽は、プラスチック製筒体からなり、かつ、該筒体の両端開口部は内側面を不織布等の透水性素材で内張りし、複数のキリ穴開口を有する多孔板よりなる送配水管内面の防食装置を提供しようとするものである。
【００１４】
前記電解質隔壁槽は、槽内に高分子固体電解質を収容した送配水管内面の防食装置を提供しようとするものである。
【００１５】
前記電解質隔壁槽の断面積は、送配水管の断面積との比率が０．２から２．０の範囲にある送配水管内面の防食装置を提供しようとするものである。この断面積比率の数値が大であるほど防食効率があがることとなる。
【００１６】
前記高分子固体電解質は、イオン交換樹脂である送配水管内面の防食装置を提供しようとするものである。              
【００１７】
前記高分子固体電解質は、陰イオン交換樹脂である送配水管内面の防食装置を提供しようとするものである。
【００１８】
前記高分子固体電解質は、陽イオン交換樹脂である送配水管内面の防食装置を提供しようとするものである。
【００１９】
前記高分子固体電解質は、陰イオン交換樹脂及び陽イオン交換樹脂である送配水管内面の防食装置を提供しようとするものである。
【００２０】
前記陰イオン交換樹脂は、強塩基性陰イオン交換樹脂である送配水管内面の防食装置を提供しようとするものである。
【００２１】
前記陽イオン交換樹脂は、強酸性陽イオン交換樹脂である送配水管内面の防食装置を提供しようとするものである。
【００２２】
前記イオン交換樹脂は、粒状であり、かつ、平均粒径が1ないし１０００μmである送配水管内面の防食装置を提供しようとするものである。
【００２３】
前記犠牲陽極体は、複数枚の板状体の犠牲陽極集積板からなり、該集積板相互の間に該集積板と同質の材料からなるスペーサーによって僅かな空隙を設けられてなる送配水管内面の防食装置を提供しようとするものである。
【００２４】
前記犠牲陽極体は、防食すべき送配水管面積との関係において、鋼材面積比が０．０６ないし０．００２である送配水管内面の防食装置を提供しようとするものである。
【００２５】
前記プラスチック製筒体は、その横断面積が、送配水管の横断面積との面積比率を０．２から２．０の範囲にあるようにした送配水管内面の防食装置を提供しようとするものである。
【００２６】
前記電解質隔壁槽を前記鋼製容器内に収納することにより、前記犠牲陽極体のイオン化
と、前記高分子固体電解質によるイオン化とを互に促進するようにした送配水管内面の防
食装置を提供しようとするものである。
【００２７】
前記通水管にバタフライ弁を設け、その閉鎖により該通水管の水流を遮断しつつ、前記
鋼製容器内部の電解質隔壁槽及び犠牲陽極体の修理取替えを容易にした送配水管内面の防
食装置を提供しようとするものである。
【発明の効果】
【００２８】
本発明の一実施例の構成で実験した結果、送配水管の最大55mまで防食電流を到達させることができた。
【００２９】
＜防食効果について＞
一般的に、水道管等の送配水管において、水などの流体物を静止、停留させたときの管内の腐食速度は年間0.1mm程度減少する。流体物をたとえば10cm/秒の速度で流水移動させた場合の腐食速度は加速され、年間0.4mm程度減少する。送配水管の継承部はさらに大きく減ずる。中口径以下のパイプの肉厚は6m/m程度であることから、計算上ではこの腐食速度で判定すると、平均15年ほどで管厚が無くなることになる。
【００３０】
本発明において上記の腐食速度を測定した結果、年間0.036m/mであった。この数値は地球上で腐食環境にない鋼材の腐食量よりも小さく鉄鋼材の自然腐食量と比較しても大きく下回る量であり、概ね防食状態にあると判断できる数値である。
【発明を実施するための最良の形態】
【００３１】
以下、本発明一実施例の構成を図面を参照しながら詳細に説明する。
図１は、縦型式防食装置を分解して内部の構成を示す斜視図である。送配水管１の側面の所要位置に連通するフランジ付短管２が水密的に固定されている。該短管２にはパッキン３を介在してバタフライ弁（図示されていない）を内蔵した通水管４の片側フランジ５がビス・ナット等の連結金具６により図２に示されているように連結されており、該バタフライ弁はハンドル７の回動操作で該通水管４の内腔を開閉調節することができると共に
その閉鎖により該通水管４の水流を遮断しつつ、前記鋼製容器１２内部の電解質隔壁槽９
及び犠牲陽極体２０の修理取替えを容易に行うことができる。該通水管４の他側フランジ
８と、中央部に電解質隔壁槽９を固定した隔壁槽フランジ板１０との間にはパッキン１１
を介在させ、該隔壁槽フランジ板１０と、鋼製容器１２の片側の容器フランジ１３との間
にはパッキン１４を介在させ、前記通水管４の他側フランジ８と鋼製容器１２の容器フラ
ンジ１３とがビス・ナット等の連結金具１５により図２に示されているように一体的に連
結されている。該隔壁槽フランジ板１０と該容器フランジ１３との連結によって該電解質
隔壁槽９は、図３に示されているように、該鋼製容器１２の内部に挿入位置されている。
【００３２】
前記鋼製容器１２の内部には、図４において拡大して示されているように、中心の導電性固定棒１６に多数の犠牲陽極集積板１７がスペーサー１８を各板毎に介在されて固定され、且つ該犠牲陽極集積板１７がアース体１９を介して該鋼製容器１２に電気的に接続されてなる犠牲陽極体２０を納置している。そして前記鋼製容器１２の他側の容器フランジ２１と鋼製蓋体２２とをパッキン２３を介在させてビス・ナット等の連結金具２４により一体的に連結されている。２５はアース体１９の端子、２６は鋼製容器１２の端子である。
【００３３】
前記鋼製蓋体２２には気体排出管２７が付設されている。          
【００３４】
前記電解質隔壁槽９は、図５に示されているように、胴部３１がプラスチック製で、その両側板３２は多孔板としてあり、該両側板３２の内面、即ち、多孔板の内面にはそれぞれ不織布３３が張設され、その間の空室に高分子固体電解質３４が充填されている。
【００３５】
前記高分子固体電解質３４としてはイオン交換樹脂が用いられている。該イオン交換樹脂は、粒状であり、かつ、平均粒径が1ないし１０００μmであり、目的によって陰イオン交換樹脂及び／又は陽イオン交換樹脂が選択される。
【００３６】
前記陰イオン交換樹脂は強塩基性陰イオン交換樹脂が、そして前記陽イオン交換樹脂は、強酸性陽イオン交換樹脂がそれぞれ選択される。
【００３７】
図６は、横型式防食装置を分解して内部の構成を示す斜視図であって、基本的な構成は図１に示されている縦型式防食装置と同様であるが、フランジ付短管２と通水管４との間にエルボー（曲成）管が介在され、又、気体排出管２７が鋼製容器１２の胴部上側に付設されている点が異なっている。この横型式防食装置においては、犠牲陽極集積板１７の各
陽極板が垂直に並列するので、その多層空間において発生する気体の流出がスムースに行われる点で優れている。
【００３８】
以下では、本発明に係る送配水管内面の防食装置を使用した実施例について説明する。
【実施例１】
【００３９】
イオン交換性材料      陰イオン交換樹脂
隔壁断面積比          ０．２４
鋼材面積比            ０．００５
水道水の流速          ０．０６５ｍ/秒
隔壁から２．５ｍ、および１１ｍの位置に取り付けた鋼材の腐食速度は１７日間の浸漬試験で腐食速度が０．００１〜０．０１７ｍｍ／年であった。
【実施例２】
【００４０】
イオン交換性材料      陽イオン交換樹脂
隔壁断面積比          ０．２４
鋼材面積比            ０．０２
水道水の流速          ０．０３４ｍ/秒
隔壁から１．５ｍの位置に取り付けた鋼材の腐食速度は０．２ｍｍ／年であった。
【実施例３】
【００４１】
イオン交換性材料      陰イオン交換樹脂
隔壁断面積比          ０．４５
鋼材面積比            ０．０２１
水道水の流速          ０．５ｍ/秒
１００Ａ鋼管、全長６０ｍの実用化評価試験設備を用いて９０日間の浸漬試験を実施した結果、隔壁から鋼材試験体の取り付け距離と、鋼材の腐食速度は平均０．０３６ｍｍ／年であった。
隔壁／鋼材の距離          腐食速度（ｍｍ／年）
５．５ｍ                    ０．０４０
１１    ｍ                    ０．０３８
３３    ｍ                    ０．０３９
５５    ｍ                    ０．０２７
【００４２】
ここで、本発明の一実施例を構成する要件を更に纏めて詳述すれば以下の通りである。
（１）本発明に係る鋼製容器の第一の隔壁は、プラスチック製筒とその筒の両面を内面が不織布などの透水性を持った織布で内張りされたプラスチック製多孔板より構成されており、この筒の中に高分子固体電解質が充填されたものである。この場合、隔壁の断面積と送水管の断面積の比率を隔壁断面積比として表し、この隔壁断面積比は0.2〜2.0の範囲である。        隔壁断面積／送水管断面積  ＝  0.2〜2.0
（２）本発明に係る鋼製容器の第二の犠牲陽極体は、板状の犠牲陽極材を集積したものである。板状の犠牲陽極材は、密着することなくその表面積を大ならしめる目的で、犠牲陽極材と同質の材料を使ったスペーサーを犠牲陽極材と犠牲陽極材との間に挿入して構成されたものである。
（３）本発明に係る構成容器の第三は、犠牲陽極体と水との反応で発生する気体を、構成容器から放出させるための構造である。  Ｍ2＋２Ｈ2Ｏ  →  Ｍ  （ＯＨ）2  ＋  Ｈ2↑
（４）本発明に係る鋼製容器の第四は、送配水管本体と接続するために可能な構造である。
（５）本発明に係る鋼製容器の第五は、隔壁及び犠牲陽極体を新規な隔壁および犠牲陽極体と交換可能ならしめる構造でもある。
（６）本発明に係る鋼製容器の第六は、鋼製容器の内面が耐食性のプラスチック材料で被覆されたものである。
（７）本発明に係る鋼製容器の前項（１）の隔壁に充填される高分子固体電解質としてのイオン交換性材料がイオン交換樹脂である。
（８）本発明に係る鋼製容器の前項（１）の隔壁に充填されるイオン交換樹脂が陽イオン交換樹脂および陰イオン交換樹脂である。
（９）本発明に係る前項（１）の隔壁に充填される陽イオン交換樹脂は強酸性陽イオン交換樹脂である。
（１０）本発明に係る前項（１）の隔壁に充填される陰イオン交換樹脂は強塩基性陽イオン交換樹脂である。
（１１）本発明に係る隔壁に充填されるイオン交換性材料は粒状であり、かつ、平均粒径が1〜1000μmである。
（１２）本発明に用いるイオン交換樹脂は前記のとおり陽イオン交換樹脂と陰イオン交換樹脂がある。陽イオン交換樹脂は強酸性陽イオン交換樹脂が使用でき、たとえばスチレン・ジビニルベンゼン共重合体、フェノール・ホルマリン樹脂を基本してイオン交換基としてスルホン酸基を持ったものがあげられる。
（１３）本発明に用いる陰イオン交換樹脂は強塩基性陰イオン交換樹脂が使用でき、例えばスチレン・ジビニルベンゼン共重合体などを基体とし、イオン交換基としてトリメチルアンモニウム基、β−ヒドロキシエチルジメチルアンモニウム基などを持つものがあげられる。
（１４）本発明に係る前項（２）の犠牲陽極材は、例えばＡＺ−３１（ＡＳＴＭ）系のマグネシウム合金版で、厚さが0.5〜2.5mmである。
（１５）本発明に係る前項（２）の犠牲陽極体は、防食すべき鋼管面積（表面積）との関係により、鋼材面積比が06〜0.002となるものである。
鋼材面積（表面積）
鋼材面積（表面積）比＝―――――――――――――――――――
鋼材面積（表面積）＋犠牲陽極材集積体面積（表面積）
【００４３】
次に、本発明一実施例の高分子固体電解質を陰イオン交換樹脂の隔壁とした場合の防食メカニズムについて図７を参照しながら説明する。
陰イオン交換樹脂を隔壁とした場合の防食メカニズム
１．鋼製容器１２に挿入されている、犠牲陽極体２０であるマグネシウム板は、鋼製容器１２内でイオン化して溶解する。
Mgo→Mg2＋＋2e−
この反応で発生する電子ｅは集積板に蓄積され、やがて、電気的に接続された送配水管を移動し、流動する水と接触する鋼管の露出金属表面（例えば溶接部）に達する。
２．露出金属表面では、水および水に含まれている酸素（通常は約８ｐｐｍ程度）が、犠牲陽極体から移動してきた電子ｅ−と反応して
Ｈ２０＋１／２０２＋２e−→２０Ｈ−
ＯＨ−イオンを生成し消費される。消費される電子ｅを補う為に、Mg犠牲陽極体は更にイオン化反応を促進する。電流は電子の流れの逆方向であるから、露出金属表面から犠牲陽極体へ流れる。
３．電解質隔壁槽９に充填された陰イオン交換樹脂は、鋼製容器内の水の電離
Ｈ２０→Ｈ＋十〇Ｈ−
で生成しているＯＨ−イオンと交換反応を行い、陰イオン交換樹胴中のＣＩ−イオンが発生する。このＣＩ−イオンはマグネシウムと反応して塩化マグネシウムとなり、マグネシウムのイオン化を促進する。
４．前項１で生成した、Mg2＋イオンは電解質隔壁槽を経由して送配水管に移動し、このMg2＋イオンが電気を運搬して、送配水管の露出金属表面に到達する。
この１項〜４項の−遠の流れによって電流回路が形成されるが、犠牲陽極から遠く離れた露出金属表面に防食電流を到達させるには、犠牲陽極の表面積を大きくしてイオン化面積を大とする必要があり、板状の犠牲陽極を集積休とする事が重要であり、従来のインゴット状犠牲陽極では目的を達成できない。
【００４４】
同様に、本発明一実施例の高分子固体電解質を陽イオン交換樹脂の隔壁とした場合の防食メカニズムについては図８を参照しながら説明する。
陽イオン交換樹脂を隔壁とした場合の防食メカニズム
１．鋼製容器１２に挿入されている、犠牲陽極体２０であるマグネシウム板は、鋼製容器１２内でイオン化して溶解する。
Mgo→Mg2＋＋2e−
この反応で発生する電子ｅは集積板に蓄積され、やがて、電気的に接続された送配水管を移動し、流動する水と接触する鋼管の露出金属表面（例えば溶接部）に達する。
２．露出金属表面では、水および水に含まれている酸素（通常は約８ｐｐｍ程度）が、犠牲陽極体から移動してきた電子ｅ−と反応して
Ｈ２０＋１／２０２＋２e−→２０Ｈ−
ＯＨ−イオンを生成し消費される。消費される電子ｅを補う為に、Mg犠牲陽極体は更にイオン化反応を促進する。電流は電子の流れの逆方向であるから、露出金属表面から犠牲陽極体へ流れる。
３．電解質隔壁槽９に充填された陽イオン交換樹脂は、鋼製容器内の水中に溶解しているCa2＋イオンと交換反応を行い、また、送配水管内のCa2＋イオンとイオン交換してイオン交換樹胴中のＮａ＋イオンを放出する。このＮａ＋イオンが電気の運搬者として管内の露出金属表面に到達する。
４．前項１で生成した、Mg2＋イオンは電解質隔壁槽を経由して送配水管に移動することはなく、このMg2＋イオンは水を媒体とした電気の運搬には関与していない。ただし、鋼製容器内ではMg犠牲陽極体から電解質隔壁までの電気の運搬に関与している。
この１項〜４項の−遠の流れによって電流回路が形成されるが、犠牲陽極から遠く離れた露出金属表面に防食電流を到達させるには、犠牲陽極の表面積を大きくしてイオン化面積を大とする必要があり、板状の犠牲陽極を集積休とする事が重要であり、従来のインゴット状犠牲陽極では目的を達成できない。
【００４５】
ここで、本発明で使用される高分子固体電解質について説明する。
マグネシウム積層板と高分子固体電解質を同槽、同室に納めた場合、十分な効果は得られず、フィルターと多孔版を付属された隔壁槽の中に上記物質を収納させ、マグネシウム積層板を収納した槽と一体化させた装置であり、この隔壁槽を設け槽内に電解質を収納することと、使用する電解質の種類、材質も本発明の重要な部分である。
【産業上の利用可能性】
【００４６】
以上の説明により明らかなように、本発明によれば水道管等の外面の耐蝕性を長寿命化しても内面から腐食しかねないとの矛盾について、環境的衛生的にも安心・安全でかつ断水、停水をせずしかも非破壊施工で実施可能であるという諸点において資源の有効利用、環境対策に適合し、寄与するものである。
【００４７】
また、水道水などの送配水に使用される鋼製送配水管の内面側に発生する腐食を外面側から防食する方法であって鋼製送配水管を変化させないでかつ破壊させないで防食装置を取り付けるものであるから、利用可能な対象としては、上水、下水などの水道管、工業用水管、農業用水管、海水管、含油配水管、給湯管（但し鋼製）、温水管（温泉管）及び上記の流体物を収納、蓄納する容器、槽、タンクなどに利用することができるものである。
【図面の簡単な説明】
【００４８】
【図１】本発明一実施例の縦型式防食装置を分解して内部の構成を示す斜視図である。
【図２】本発明一実施例の縦型式防食装置の組立態様を示す正面図でる。
【図３】本発明一実施例の縦型式防食装置の組立態様における鋼製容器の内部を示す概略正面図である。
【図４】本発明一実施例の縦型式防食装置の犠牲陽極体の構成を示す拡大図である。
【図５】本発明一実施例の縦型式防食装置の電解質隔壁槽の構成を示す拡大図である。
【図６】本発明一実施例の横型式防食装置を分解して内部の構成を示す斜視図である。
【図７】本発明一実施例の高分子固体電解質を陰イオン交換樹脂の隔壁とした場合の防食メカニズムを示す説明図である。
【図８】本発明一実施例の高分子固体電解質を陽イオン交換樹脂の隔壁とした場合の防食メカニズムを示す説明図である。
【図９】従来の送配水管の溶接部における管内部の防食塗装面が腐食劣化しやすい状態を示す模式図である。
【符号の説明】
【００４９】
１  送配水管
２  フランジ付短管
３  パッキン
４  通水管
５  通水管４の片側フランジ
６  連結金具
７  ハンドル
８  通水管４の他側フランジ
９  電解質隔壁槽
１０  隔壁槽フランジ板
１１  パッキン
１２  鋼製容器
１３  鋼製容器１２の片側の容器フランジ
１４  パッキン
１５  連結金具
１６  導電性固定棒
１７  犠牲陽極集積板
１８  スペーサー
１９  アース体
２０  犠牲陽極体
２１  鋼製容器１２の他側の容器フランジ
２２  鋼製蓋体
２３  パッキン
２４  連結金具
２５  アース体１９の端子
２６  鋼製容器１２の端子
２７  気体排出管
３１  電解質隔壁槽９の胴部
３２  電解質隔壁槽９の両側板
３３  電解質隔壁槽９の両側板３２の内面の不織布
３４  電解質隔壁槽９の高分子固体電解質
【図１】
2010037571.tif 000003
【図２】
2010037571.tif 000004
【図３】
2010037571.tif 000005
【図４】
2010037571.tif 000006
【図５】
2010037571.tif 000007
【図６】
2010037571.tif 000008
【図７】
2010037571.tif 000009
【図８】
2010037571.tif 000010
【図９】
2010037571.tif 000011